(57)【特許請求の範囲】
【請求項１】
電極層を形成および／または支持するモノフィラメントおよび／またはポリマー繊維の
布帛を備える、光電子デバイス用の基材において、
前記モノフィラメントおよび／またはポリマー繊維は透明であり、
前記繊維の繊維径が、２０μｍから１００μｍであり、
前記布帛のメッシュの目開きにより、表面積の７０〜８５％に開口が形成されており、
前記繊維が、前記布帛中に、金属被覆された繊維および／または金属繊維を部分的に含んでおり、
前記布帛には、非導電性の透明なポリマー材のコーティング層が設けられ、前記繊維が
部分的に前記ポリマー材によって取り囲まれており、
当該基材の表面のコーティングされていない第１の側は導電性を有しており、当該基材
の表面のコーティングされた第２の側は非導電性であるようにコーティングが行われてい
る、光電子デバイス用の基材。
【請求項２】
請求項１において、当該基材の片面または両面において、繊維または繊維片が前記コー
ティング層から露出するように、前記コーティング層が設けられていることを特徴とする
、光電子デバイス用の基材。
【請求項３】
請求項１または２において、前記コーティング層が耐ＵＶ性を有するように、および／
または前記コーティングによって当該基材が耐ＵＶ性を増進するように、前記ポリマー材
が形成および／または選択されていることを特徴とする、光電子デバイス用の基材。
【請求項４】
請求項１から３のいずれか一項において、前記ポリマー材が、照射硬化性を有している
ことを特徴とする、光電子デバイス用の基材。
【請求項５】
請求項１から４のいずれか一項において、前記コーティング層が当該基材の少なくとも
一つの側の水蒸気バリアおよび／または耐酸化バリアとして機能するように、前記ポリマ
ー材が形成および／または塗布されていることを特徴とする、光電子デバイス用の基材。
【請求項６】
請求項１から５のいずれか一項において、前記ポリマー材が、アクリル系樹脂、シリコ
ーン重合体、フルオロポリマー、ＰＵ、ＰＥＮ、ＰＩ、ＰＥＴ、ＰＡ、ＥＶＡ、およびこ
れらの混合物からなる群から選択されることを特徴とする、光電子デバイス用の基材。
【請求項７】
請求項１から６のいずれか一項において、前記コーティング層の厚さが前記布帛の厚さ
よりも薄いことを特徴とする、光電子デバイス用の基材。
【請求項８】
請求項１から７のいずれか一項において、前記繊維が、ＰＡ、ＰＰ、ＰＥＴ、ＰＥＥＫ
、ＰＩ、ＰＰＳ、ＰＢＴおよびＰＥＮからなる群から選択された材料で構成され、および
／または透明のモノフィラメントとして形成されていることを特徴とする
、光電子デバイス用の基材。
【請求項９】
請求項１から８のいずれか一項において、前記メッシュの目開きのメッシュ幅が２００
μｍ〜３００μｍの範囲内にあり、および／またはメッシュの目開きの面積が８０，００
０μｍ２〜８００，０００μｍ２の範囲内にあることを特徴とする、光電子デバイス用の
基材。
【請求項１０】
請求項１において、前記金属繊維が、Ｔｉ、Ｍｏ、Ｗ、Ｃｒ、Ｃｕ、Ａｇ、Ａｌ、またはＡｕで構成されていることを特徴とする、光電子デバイス用の基材。
【請求項１１】
請求項１または１０において、前記金属繊維が、非導電性の繊維の布帛の中に経糸方向または緯糸方向に織り込まれており、前記布帛はそれ以外の金属被覆構造体を有していないことを特徴とする、光電子デバイス用の基材。
【請求項１２】
請求項１から１０のいずれか一項において、前記布帛が、当該布帛にコーティングとして適用された金属被覆構造体を有していることを特徴とする、光電子デバイス用の基材。
【請求項１３】
請求項１から１２のいずれか一項において、前記布帛には、金属で構成された繊維、または金属被覆構造体を担持する繊維が配されており、前記布帛の表面抵抗率が、５０Ω／ｓｑ未満であることを特徴とする、光電子デバイス用の基材。
【請求項１４】
請求項１から１３のいずれか一項に記載の光電子デバイス用の基材の使用であって、前記光電子デバイスが太陽電池である、使用。
【請求項１５】
請求項１から１４のいずれか一項に記載の光電子デバイス用の基材の使用であって、前記光電子デバイスがＯＬＥＤ、表示エレメント、建築用表面体エレメント、または受動電子部品を形成するための前記基材の使用。
【発明の詳細な説明】
【技術分野】
【０００１】
本発明は、請求項１の前提部に記載されているような、光電子デバイス（optoelektronische Vorrichitung）用の基材に関する。
【背景技術】
【０００２】
先行技術から、光電子デバイス（例えば、太陽電池）用の支持層（基材）を実現するための様々な方法が知られている。まず、太陽電池の場合、いわゆる第一世代のシリコン基材が当該分野で知られており、広く使用されている。
【０００３】
近年、特にこれらの製品は、電気効率および（大量）生産性のいずれの側面についても向上が見られるが、シリコン材料費も含め基本コストが依然として高価なため、この種の太陽電池のなおいっそうの普及を妨げている。
【０００４】
いわゆる第二世代の太陽電池はもはやシリコンを必要としない。様々な堆積技術法、例えば、プラズマスパッタリング、ＣＶＤなどを、透明な基材、典型的には、ガラス板や可撓性ポリアミドに適用することにより、コスト面でより好適な基材を得ることができる。しかしながら、第二世代の基材にもコスト面で改善の余地が依然として残されているように思われる（ついでに言えば、使用時の可撓性に関しても改善の余地が残されているように思われる）。
【０００５】
そのため、いわゆる第三世代の光起電技術では、それなりの効率（典型的に約１０％）を実現しなければならない一方では、基材のコスト（大きなコスト要因）をなおいっそう減少させるための努力がなされている。これらの目的を達成するにあたって、一方では、能動素子(activen Komponenten)用の安価な基材（フィルムや布帛）、他方では、低温・常圧（デジタル印刷やスクリーン印刷のように）で、かつ高生産率で実行できる製造方法が重要な技術であるとみなされている。そのような目的を達成するポテンシャルがあると予測されるものとして、特に、有機太陽電池、タンデム型太陽電池、いわゆるＤＳＣ太陽電池（色素増感型ナノ構造太陽電池）などが期待されている。
【０００６】
また、前述の第一世代のシリコン系太陽電池では半導体ベースの基材が依然として優位であるが、高効率な他の技術的選択肢として、半導体以外をベースにした基材も増えつつある。例えば、一部の非シリコン系の光起電材料は、低い入射光角度、低い光強度、または、たとえ偏光源であっても、電流を生成することができ（さらには、広い光スペクトルも利用することができ）、シリコンに比べて有利であることが判明している。また、各種使用環境に合わせて太陽電池を巻いたり畳んだり、またはその他の形状にできる融通性が求められる場合、可撓性の基材（例えば、フィルムや布帛の基材）も同様に有利である。しかしながら、太陽電池などの光電子デバイス用の、安価で効率的な基材材料、特に、簡単かつ確実に大量生産可能な基材材料は依然として出回っていない。
【発明の概要】
【発明が解決しようとする課題】
【０００７】
以上を踏まえて、本発明の目的は、光電子デバイス用、特に、光電池（Photovoltaikzelle）や太陽電池（またはＯＬＥＤ）用の汎用的基材であって、光学特性、特に、活性層(aktive Schichten) と相互作用するための透過特性がより向上し、低い材料費および生産コストならびに高い再現性で簡単に製造することができ、特に、大量生産に適した基材を提供することである。
【課題を解決するための手段】
【０００８】
上記目的は、主請求項の特徴部に記載された構成を備える基材によって達成される。本発明の他の有利な改良形態は、従属請求項に記載されている。本願書類からみて明らかな本発明の方法構成について、その構成の少なくとも２つの任意の組合せも、特許請求の範囲に含まれるものとする。つまり、そのような任意の組合せも本発明に属する。
【０００９】
本発明において、好ましくは、本発明にかかる布帛の製造に用いられる繊維は、まず、繊維径が２０μｍから１００μｍ、特には、３０μｍから８０μｍとなるように設定または選択される。典型的には、各実施形態の繊維の繊維径は一定である。また、好ましくは、本発明の枠組み内において、布帛は、織られた繊維間のメッシュの目開きにより表面積の約７０％から約８５％に開口が形成されるように構成される。すなわち、このことは、全表面積における残りの１５％から３０％は、繊維によって占められることを意味する。
【００１０】
さらに、本発明において、好ましくは、布帛の少なくとも一つの側には、非導電性のポリマーで構成された充填物（例えば、部分的な充填物）の形態の透明なコーティング層が設けられている。
【００１１】
このようにして、本発明において、好ましくは、基材の第１の側（コーティングされていない側）は、前記ポリマーの透明なコーティングに影響されない導電性の繊維および／または布帛の導電性のコーティングにより導電性を有し、反対の側（コーティングされた第２の側）は、そのポリマー材の透明なコーティングによって電気的に絶縁される。
【００１２】
前記ポリマー材は、さらに、ＯＲＭＯＣＥＲ、ＳｉＯｘ、またはその他の無機材料を含んでいてもよく、特には、ＯＲＭＯＣＥＲ、ＳｉＯｘ、またはその他の無機材料によって被覆されている。
【００１３】
好ましくは、上記のように被覆された前記ポリマー材、または前記ポリマー材で構成された非導電性の透明なコーティングにより、基材（および基材上に形成された光電子デバイス）は、耐湿性および／または（例えば、ＵＶ吸収剤を適宜混合することによって）耐ＵＶ性を獲得する。また、さらなる好ましい改良形態において、このコーティング材は、耐酸化バリアとして機能する。
【００１４】
コーティングの厚さについては、布帛の厚さよりも薄く設定され、典型的には、布帛の厚さの約７０％から約８０％であり、コーティングは少なくとも部分的に布帛に侵入している。これにより、コンパクトで、光学的かつ物理的に効果的であると共に、簡単にかつ低コストで製造可能な基材構造体を提供することができる。
【００１５】
本発明のさらなる好ましい改良形態において、前記ポリマー材として選択される材料は、アクリル樹脂；シリコーン系材料；フルオロポリマー；またはＰＵ、ＰＥＮ、ＰＩ、ＰＥＴ、ＰＡおよびＥＶＡからなるグループから選択されたポリマーもしくはそれと同様な材料；であってもよいし、さらに好ましくは、熱硬化性もしくは照射硬化性材料である。なお、ＵＶ照射硬化性のコーティングが極めて好ましいと分かっている。
【００１６】
本発明にかかる繊維について、まず、本発明は、基本的には、布帛を非導電性の繊維から製作した後、電極動作を実現するための導電性を繊維に付与することを包含している。適切な繊維は、特には、ＰＡ、ＰＰ、ＰＥＴ、ＰＥＥＫ、ＰＩ、ＰＰＳ、またはこれらと同様素材の化学繊維の半透明のモノフィラメントである。
【００１７】
好ましくは、本発明にかかる基材に用いられる布帛は、導電性を呈するように、表面抵抗率が５０Ω／ｓｑ未満、好ましくは２０Ω／ｓｑ未満、さらに好ましくは１０Ω／ｓｑ未満とされる。本発明のさらなる改良形態では、布帛中に、金属で構成された繊維（金属繊維）または金属被覆構造体を担持する繊維が配される。金属繊維を構成する適切な金属として、例えば、Ｔｉ、Ａｇ、Ａｌ、Ｃｕ、Ａｕ、Ｐａ、Ｐｔ、Ｎｉ、Ｗ、Ｍｏ、Ｎｂ、Ｂａ、Ｓｎ、Ｚｒなどが挙げられる。なお、布帛の導電率（または表面抵抗率）は、そのような金属スレッドまたは金属被覆されたスレッドと非導電性のスレッドとの織り配列（Geometrie）によって適宜調節することができる。すなわち、本発明の好適な実施形態の枠組み内には、この種の導電性を呈したスレッドが、経糸および緯糸の選択において、補足または代替として、１：１、好ましくは、１：２、１：３またはそれ以上の割合とすることが含まれ、金属繊維または金属被覆された繊維が、導電率が調節されるように織りこまれる（特に好ましくは、緯糸方向および縦糸方向の両方に金属繊維または金属被覆された繊維が織り込まれる）。
【００１８】
また、本発明の好ましい実施形態の枠組み内において、布帛（典型的に非導電性ポリマーの繊維のみで構成される）に金属被覆を施すことにより、導電性、すなわち、所望の低い表面抵抗率を付与するようにしてもよい（原則的には、この場合でも、金属繊維を織り込んでもよい）。布帛に対するこの種の金属被覆は、プラズマスパッタリング（例えば、Ａｇ、Ａｕ、Ｔｉ、Ｍｏ、Ｃｒ、Ｃｕ、ＩＴＯ、ＺＡＯなど）、あるいは、蒸着（Ａｌ、Ａｇ、Ｃｕなど）によって布帛に適宜施されてもよいし、または電解法（例えば、Ａｇ、Ｎｉなどを沈着させる）などの湿式化学法によって布帛に適宜施されてもよい。典型的に、この種の金属被覆を布帛に適用することにより、表面抵抗率が１０Ω／ｓｑ未満の、極めて高い導電率を得ることができる。
【００１９】
冒頭で述べたように、本発明の大きな利点は、本発明に基づいて形成される基材が高レベルの透明性または透過性を有することである。この利点は、本発明に従いメッシュの目開きを調節することにより、なおいっそう好ましくなる。なお、極めて有利なことに、このような調節を行うにあたって、当該技術分野において既知の、精密布帛（Prazisionsgeweben）の製造方法を利用することができる。本発明に従いメッシュの目開きを設定することで表面積の７０％から８５％に開口を形成するには、メッシュ幅を２００μｍから３００μｍに調節し、つまり、各メッシュの目開き（好ましくは、表面にわたって均一である）の面積を約８０，０００μｍ２から約８００，０００μｍ２に調節するのが特に好ましいと分かった。  
【００２０】
なお、本発明では、有利なことに、本発明に従い製造された基材の全体的な透過率（％）が、原則的に表面の開口領域における透過率（％）よりも高い。いわゆる正透過率（すなわち、目開きおよび透明な繊維を通過する光）に加えて、繊維上や繊維を介しての反射を考慮した拡散透過率（例えば、金属被覆された繊維の場合）もあるので、本発明に基づき表面の開口領域の面積を７０％から８５％とした場合、全体的な実効透過率は７５％から９５％に達する。
【００２１】
以上を踏まえて、本発明により、数多くの用途に適した光電子デバイスを、おそらく簡単に、より的確に、かつ、低コストで製造することができる。本発明の主な用途は光起電分野であり、本発明にかかる基材は、特に、有機太陽電池、薄層型セル、ＤＳＣセル、タンデム型セルなどに適用することができるが、それだけでなく、他の種類の光電子デバイスも、同じく有利に形成可能であり、本発明に包含される。これら他種の光電子デバイスには、有機ＬＥＤ、他の表示装置技術、各種受動電子部品、さらには、大きい表面積を有する表面体（例えば、建築用途に用いられるもの）などが含まれる。
【００２２】
本発明は、既知のＴＣＯ電極（透明電極として使用される透明導電酸化物）と比べて、数多くの利点、例えば、材料費および製造コストを大幅に減少できるといった利点を有するだけでなく、特別な真空設備を必要とせず（ＴＣＯは高真空下で製造されなければならない）、簡単な技術でより高い導電性を得ることができ、さらには、脆性を抑えることができ、かつ、基材の密着性を向上させることもできる。また、本発明にかかる基材を用いることでのみ、光電子デバイスとしての大きい表面積を有する可撓性の表面体、特には、光起電目的（およびＯＬＥＤ製造目的）の表面体を形成することができるという可能性も開かれる。
【図面の簡単な説明】
【００２３】
【図１】本発明の好ましい第１実施形態の基材を示す側面断面図である。
【図２】第２実施形態である、基材の他の実施形態を示す側面断面図である。
【図３】図１の第１実施形態の基材を用いて形成された有機太陽電池を示す概略断面図である。
【図４】布帛の両側に導電層が形成されるようにコーティングが施されていることにより、例えば、タンデム型の太陽電池を構築可能な、本発明のさらなる実施形態を示す側面断面図である。
【発明を実施するための形態】
【００２４】
本発明のさらなる利点、特徴および詳細は、図面を参照しながら行う、好ましい例示的な実施形態についての以下の説明から理解される。
【００２５】
図１は、透明なＰＡの繊維１０の布帛を概略的に示す側面断面図である。繊維１０の太さは３０μｍから３５μｍの範囲内にある。緯糸方向（あるいは、経糸方向）の第２の繊維は、それぞれ、繊維１０とほぼ同じ約３０μｍから約３５μｍの太さを有する、Ａｌの金属スレッド１２である。
【００２６】
この布帛には、透明なポリマー（この例ではＵＶ硬化性のアクリル系樹脂）のコーティング層１４が設けられている。布帛の層厚の７５％から８５％に相当する、約６０μｍのコーティング層１４により、布帛１０，１２の一つの側（図１の下側）に絶縁層が形成され、他方、上側領域の金属繊維１２は少なくとも一部が露出するようにされているので、この構成は導電性であり、電極として機能することができる。コーティング層１４は、布帛に部分的に侵入するように塗布されているため、このコーティング層の実効厚さは布帛の層厚と重複する。
【００２７】
一般的に、非導電性繊維と導電性繊維との配列本数比が、図示の１：１（すなわち、1方向における各２番目のスレッドは金属スレッドである）の場合には、表面抵抗率５Ω／ｓｑが得られ、あるいは、１：２の配列本数比または１：３の配列本数比とし、すなわち、非金属製（非導電性）の繊維１０に対する金属スレッド１２の比を１：２または１：３とすることにより、表面抵抗率をさらに低下させることができる。
【００２８】
コーティング材（例えば、アクリル系樹脂）は、流動状態で布帛に導入され、例えば、図１に示すように含浸または部分的な侵入を生じるように行われる。これは、例えば、布帛を液状樹脂の薄層に適用した後、樹脂を架橋させることによっても達成することができる。本発明に包含される一変形例として、コーティング材をフィルムまたはこれと同様の固体状態で用意した後、プリント、加熱、または加圧を伴う方法（例えば、ラミネート法）によって布帛と接触させることによって図１の構造体を得ることもできる。
【００２９】
例えば、図３に示すように、この種の構造体上に光電子デバイスが設けられる（同図では、図１の基材が、図１とは逆さまの状態で、コーティングによって封止された外表面を上に向けながら、同図の上側に配置されている）。矢印１６は、透明な層１４に対する光の入射を示す。光は、この透明な層１４のポリマー材および透明な繊維１０（または介在する目開き）を通って、導電性の繊維１２に接する下側の活性層１８に侵入する。この活性層は、例えば、ＰＥＤＯＴ＋Ｐ３ＨＴ、ＰＣＢＭ／Ｃ６０（有機太陽電池用）、またはＴｉＯ２／色素／電解質（ＤＳＣ用）によって構成され、反対の側が、対向電極２０によって封止されている。原則的に、この対向電極は、本発明にかかる基材を用いて形成されてもよい。
【００３０】
約８０％の面積を占める開口領域（例えば、メッシュ幅の適切な選択によって得られる）およびこの開口領域により達成される約９０％の光の透過率により、好適な電気的特性が得られるだけでなく、材料費の大幅な減少と製造方法の大いなる簡略化とで、これにより、既知の太陽電池に比べて、大幅なコスト節約が実現され、さらには、劇的な効率化の可能性が開かれた有機またはＤＳＣ太陽電池の提供を可能にする。
【００３１】
図２は、図１の基材の他の実施形態である本発明の第２の実施形態を示す図である。ここでは、まず、モノフィラメント（ＰＡ；繊維の太さ３０μｍから３５μｍ）で構成される布帛を製造した後、例えば、プラズマスパッタリングによってＡｇを布帛に適用することにより、金属被覆が施される。図２の断面図に、Ａｇの薄膜（０．５μｍ）を担持する繊維―布帛構造体３０を示す。必要に応じて、この繊維―布帛構造体３０にＴｉの薄いコーティングをさらに施すことにより、安定化を図ることができる。
【００３２】
この構造体は、次に、図１の実施形態と同様の手順により、非導電性の透明なポリマーが設けられる。このポリマーによって構造体の片側（図２の下側）は完全に封止され、他方、コーティングの厚さの適宜な選択により、上側領域の繊維は露出し、導電性を呈する。ここでも、コーティングの他の実施形態などにより、１０Ω／ｓｑ未満の表面抵抗率にカスタマイズすることが可能であり、また、図３と同様のアプローチに基づき、その布帛上に太陽電池、有機ＬＥＤ、またはその他の種類の光電子デバイスを構築することができる。
【００３３】
本発明は、図示の実施形態や、上記で選択した組成物または材料群に限定されない。むしろ、適宜の設計事項の枠組み内で、基材の適切な強度、可撓性および負荷容量と、所望の導電特性とを、目的の用途に合わせて適宜に組み合わせ可能であり、前述の構成および本発明の枠組み内において、使用する繊維の材料、太さ、およびメッシュ幅は、適宜選択または変更されてよい。また、電極動作を実現するために、導電性を有する繊維（金属繊維または金属被覆された繊維）を適切な比で織り込んだり、および／または上述したように布帛に適切な金属被覆を施したりしてもよい。
【００３４】
本発明の枠組み内において、非導電性で透明なコーティングにより一つの側を非導電性の表面とする構成の代わりに、そのコーティングを基材のコア領域に設け、コアの両側の繊維または繊維の一部をポリマーから露出させることにより、基材の両側に導電層を形成してもよい（例えば、図４を参照のこと）。この種の構成により、例えば、基材の両側に太陽電池を構築して二重の太陽電池とすることができる（タンデム型太陽電池）。
【００３５】
以上により、本発明にかかる基材は、材料の使用効率および基材の製造効率を劇的に向上させることができるので、光起電技術やＯＬＥＤ技術（さらには、その他の光電分野）において、新たに数多くの用途を開拓できるものと期待される。
【符号の説明】
【００３６】
１０，１２，３０    繊維（布帛）
１４                非導電性のコーティング
１６                光
１８                活性層
２０                対向電極
【図１】
0005723777.tif 000002
【図２】
0005723777.tif 000003
【図３】
0005723777.tif 000004
【図４】
0005723777.tif 000005